(57)【特許請求の範囲】
【請求項１】
Ｌｉ４Ｐ２Ｓ６から構成される硫化物固体電解質ガラスであって、ガラス転移点を有することを特徴とする硫化物固体電解質ガラス。
【請求項２】
ＣｕＫα線を用いたＸ線回折法による測定で、３２°≦２θ≦３３°の範囲に、半値幅が０．６４°以下のピークを有しないことを特徴とする請求の範囲第１項に記載の硫化物固体電解質ガラス。
【請求項３】
Ｌｉ４Ｐ２Ｓ６から構成される硫化物固体電解質ガラスであって、ＣｕＫα線を用いたＸ線回折法による測定で、３２°≦２θ≦３３°の範囲に、半値幅が０．６４°以下のピークを有しないことを特徴とする硫化物固体電解質ガラス。
【請求項４】
正極活物質を含有する正極活物質層と、負極活物質を含有する負極活物質層と、前記正極活物質層および前記負極活物質層の間に形成された固体電解質層とを有するリチウム固体電池であって、
前記正極活物質層、前記負極活物質層および前記固体電解質層の少なくとも一つが、請求の範囲第１項から第３項までのいずれかに記載の硫化物固体電解質ガラスを含有することを特徴とするリチウム固体電池。
【請求項５】
Ｌｉ４Ｐ２Ｓ６から構成される硫化物固体電解質ガラスの製造方法であって、
Ｌｉ２Ｓ、Ｐ−Ｐ結合を有する材料、およびＳを有する材料を含有する原料組成物に、ガラス化処理を行うことにより、前記硫化物固体電解質ガラスを合成する合成工程を有することを特徴とする硫化物固体電解質ガラスの製造方法。
【請求項６】
前記Ｐ−Ｐ結合を有する材料が、単体リンであることを特徴とする請求の範囲第５項に記載の硫化物固体電解質ガラスの製造方法。
【請求項７】
前記Ｓを有する材料が、単体硫黄であることを特徴とする請求の範囲第５項または第６項に記載の硫化物固体電解質ガラスの製造方法。
【請求項８】
前記ガラス化処理が、メカニカルミリングであることを特徴とする請求の範囲第５項から第７項までのいずれかに記載の硫化物固体電解質ガラスの製造方法。
【発明の詳細な説明】
【技術分野】
【０００１】
本発明は、Ｌｉイオン伝導性が高い硫化物固体電解質ガラスに関する。
【背景技術】
【０００２】
近年におけるパソコン、ビデオカメラおよび携帯電話等の情報関連機器や通信機器等の急速な普及に伴い、その電源として利用される電池の開発が重要視されている。また、自動車産業界等においても、電気自動車用あるいはハイブリッド自動車用の高出力かつ高容量の電池の開発が進められている。現在、種々の電池の中でも、エネルギー密度が高いという観点から、リチウム電池が注目を浴びている。【０００３】
現在市販されているリチウム電池は、可燃性の有機溶媒を含む電解液が使用されているため、短絡時の温度上昇を抑える安全装置の取り付けや短絡防止のための構造・材料面での改善が必要となる。これに対し、電解液を固体電解質層に変えて、電池を全固体化したリチウム電池は、電池内に可燃性の有機溶媒を用いないので、安全装置の簡素化が図れ、製造コストや生産性に優れると考えられている。さらに、このような固体電解質層に用いられる固体電解質材料として、硫化物固体電解質材料が知られている。【０００４】
硫化物固体電解質材料は、Ｌｉイオン伝導性が高いため、電池の高出力化を図る上で有用であり、従来から種々の研究がなされている。例えば非特許文献１においては、ＬｉＩ−Ｌｉ４Ｐ２Ｓ６系非晶質体が開示されている。また、非特許文献２においては、Ｌｉ３ＰＳ４−Ｌｉ４Ｐ２Ｓ７−Ｌｉ４Ｐ２Ｓ６系非晶質体が開示されている。
【先行技術文献】
【非特許文献】
【０００５】
【非特許文献１】池田真理子、他３名、「メカニカルミリング法によるリチウムイオン伝導性ＬｉＩ−Ｌｉ４Ｐ２Ｓ６系非晶質体の合成」、第３１回固体イオニクス討論会講演要旨集、ｐ．１３６−１３７、２００５
【非特許文献２】町田信也、他３名、「メカニカルミリング法により作製したＬｉ３ＰＳ４−Ｌｉ４Ｐ２Ｓ７−Ｌｉ４Ｐ２Ｓ６系非晶質体の電気化学的特性と構造」、第３０回固体イオニクス討論会講演要旨集、ｐ．３０−３１、２００４
【発明の概要】
【発明が解決しようとする課題】
【０００６】
例えば電池の高出力化のため、Ｌｉイオン伝導性が高い硫化物固体電解質材料が求められている。本発明は、上記実情に鑑みてなされたものであり、Ｌｉイオン伝導性が高い硫化物固体電解質ガラスを提供することを主目的とする。
【課題を解決するための手段】
【０００７】
上記課題を解決するために、本発明においては、Ｌｉ４Ｐ２Ｓ６から構成される硫化物固体電解質ガラスであって、ガラス転移点を有することを特徴とする硫化物固体電解質ガラスを提供する。【０００８】
本発明によれば、ガラス転移点を有する程度に非晶質性が高いため、Ｌｉイオン伝導性が高い硫化物固体電解質ガラスとすることができる。また、Ｐ２Ｓ６４−構造は、水（水分を含む）と接触しても、その構造が変化しないため、水に対する安定性が高いという利点がある。【０００９】
上記発明においては、ＣｕＫα線を用いたＸ線回折法による測定で、３２°≦２θ≦３３°の範囲に、半値幅が０．６４°以下のピークを有しないことが好ましい。【００１０】
また、本発明においては、Ｌｉ４Ｐ２Ｓ６から構成される硫化物固体電解質ガラスであって、ＣｕＫα線を用いたＸ線回折法による測定で、３２°≦２θ≦３３°の範囲に、半値幅が０．６４°以下のピークを有しないことを特徴とする硫化物固体電解質ガラスを提供する。【００１１】
本発明によれば、Ｘ線回折法による測定で上記ピークを有しない程度に非晶質性が高いため、Ｌｉイオン伝導性が高い硫化物固体電解質ガラスとすることができる。【００１２】
また、本発明においては、正極活物質を含有する正極活物質層と、負極活物質を含有する負極活物質層と、上記正極活物質層および上記負極活物質層の間に形成された固体電解質層とを有するリチウム固体電池であって、上記正極活物質層、上記負極活物質層および上記固体電解質層の少なくとも一つが、上述した硫化物固体電解質ガラスを含有することを特徴とするリチウム固体電池を提供する。【００１３】
本発明によれば、上述した硫化物固体電解質ガラスを用いることで、高出力なリチウム固体電池とすることができる。【００１４】
また、本発明においては、Ｌｉ４Ｐ２Ｓ６から構成される硫化物固体電解質ガラスの製造方法であって、Ｌｉ２Ｓ、Ｐ−Ｐ結合を有する材料、およびＳを有する材料を含有する原料組成物に、ガラス化処理を行うことにより、上記硫化物固体電解質ガラスを合成する合成工程を有することを特徴とする硫化物固体電解質ガラスの製造方法を提供する。【００１５】
本発明によれば、Ｐ−Ｐ結合を有する材料を含有する原料組成物を用いることにより、非晶質性の高い硫化物固体電解質ガラスを得ることができる。その結果、Ｌｉイオン伝導性が高い硫化物固体電解質ガラスを得ることができる。【００１６】
上記発明においては、上記Ｐ−Ｐ結合を有する材料が、単体リンであることが好ましい。単体リンを用いることで、原料組成物の組成調整が容易になるからである。【００１７】
上記発明においては、上記Ｓを有する材料が、単体硫黄であることが好ましい。単体硫黄を用いることで、原料組成物の組成調整が容易になるからである。【００１８】
上記発明においては、上記ガラス化処理が、メカニカルミリングであることが好ましい。常温での処理が可能になり、製造工程の簡略化を図ることができるからである。
【発明の効果】
【００１９】
本発明においては、Ｌｉイオン伝導性が高い硫化物固体電解質ガラスとすることができるという効果を奏する。
【図面の簡単な説明】
【００２０】
【図１】本発明のリチウム固体電池の一例を示す概略断面図である。
【図２】本発明の硫化物固体電解質ガラスの製造方法の一例を示すフローチャートである。
【図３】実施例１、比較例１、２で得られた硫化物固体電解質材料のＸ線回折測定の結果である。
【図４】実施例１、比較例１、２で得られた硫化物固体電解質材料のラマン分光測定の結果である。
【図５】実施例１で得られた硫化物固体電解質材料の示差熱分析の結果である。
【図６】比較例１で得られた硫化物固体電解質材料の示差熱分析の結果である。
【図７】実施例１、比較例１、２で得られた硫化物固体電解質材料のＬｉイオン伝導度測定の結果である。
【図８】実施例１、比較例２で得られた硫化物固体電解質材料の耐水性評価の結果である。
【発明を実施するための形態】
【００２１】
以下、本発明の硫化物固体電解質ガラス、リチウム固体電池、および硫化物固体電解質ガラスの製造方法について、詳細に説明する。
【００２２】
Ａ．硫化物固体電解質ガラス
まず、本発明の硫化物固体電解質ガラスについて説明する。本発明の硫化物固体電解質ガラスは、２つの実施態様に大別することができる。以下、本発明の硫化物固体電解質ガラスについて、第一実施態様および第二実施態様に分けて説明する。
【００２３】
１．第一実施態様
第一実施態様の硫化物固体電解質ガラスは、Ｌｉ４Ｐ２Ｓ６から構成される硫化物固体電解質ガラスであって、ガラス転移点を有することを特徴とするものである。
【００２４】
第一実施態様によれば、ガラス転移点を有する程度に非晶質性が高いため、Ｌｉイオン伝導性が高い硫化物固体電解質ガラスとすることができる。また、Ｐ２Ｓ６４−構造は、水（水分を含む）と接触しても、その構造が変化しないため、水に対する安定性が高いという利点がある。一方、Ｌｉ４Ｐ２Ｓ６結晶は、水に対する安定性は高いものの、Ｌｉイオン伝導性が極めて低いという問題があった。これに対して、第一実施態様の硫化物固体電解質ガラスは、ガラス転移点を有する程度に非晶質性が高いため、水に対する安定性を維持しつつ、Ｌｉイオン伝導性が高い硫化物固体電解質ガラスとすることができる。
【００２５】
また、上記の非特許文献１、２では、Ｌｉ４Ｐ２Ｓ６系非晶質体が開示されている。しかしながら、非晶質体とは、通常、Ｘ線回折測定等において結晶としての周期性が観測されないものを意味し、非晶質体が有する非晶質性には幅がある。そのため、非晶質体の中でも、非晶質性が高いものや低いものが存在する。非特許文献１、２では、出発原料としてＬｉ２Ｓ、Ｐ２Ｓ３、Ｐ２Ｓ５を用いているが、Ｐ２Ｓ５のようなＰ−Ｐ結合を有しない材料を用いると、後述する比較例に記載するように、Ｌｉ４Ｐ２Ｓ６結晶に由来する結晶性が観測される。これは、Ｐ−Ｐ結合を有しない材料では、Ｐ−Ｐ結合を有するＰ２Ｓ６４−構造を完全に形成することが困難だからであると考えられる。上記のように、Ｌｉ４Ｐ２Ｓ６結晶はＬｉイオン伝導性が極めて低いため、従来のＬｉ４Ｐ２Ｓ６系非晶質体は、非晶質体であってもＬｉイオン伝導性が低かった。
【００２６】
これに対して、第一実施態様の硫化物固体電解質ガラスは、後述するように、例えばＰ−Ｐ結合を有する材料を用いることにより、ガラス転移点を有する程度に非晶質性が高い硫化物固体電解質ガラスとすることができる。その結果、従来のＬｉ４Ｐ２Ｓ６系非晶質体よりもＬｉイオン伝導性が高い硫化物固体電解質ガラスとすることができる。なお、厳密な意味のガラスとは、非晶質体であって、かつ、ガラス転移点が観測されるものをいう。また、非特許文献１、２では、非晶質体という文言は使用されているが、ガラスという文言は使用されていない。
【００２７】
また、第一実施態様の硫化物固体電解質ガラスは、「Ｌｉ４Ｐ２Ｓ６から構成される」ことを一つの特徴とする。「Ｌｉ４Ｐ２Ｓ６から構成される」とは、Ｐ２Ｓ６４−構造を主成分とすることをいう。さらに、「Ｐ２Ｓ６４−構造を主成分とする」とは、硫化物固体電解質ガラスの全アニオン構造におけるＰ２Ｓ６４−構造の割合が５０ｍｏｌ％以上であることをいう。Ｐ２Ｓ６４−構造の割合は、より高いことが好ましく、５５ｍｏｌ％以上であることが好ましく、６０ｍｏｌ％以上であることがより好ましく、８０ｍｏｌ％以上であることがさらに好ましく、９５ｍｏｌ％以上であることが特に好ましい。
【００２８】
Ｐ２Ｓ６４−構造の割合は、例えばラマン分光法により確認することができる。ラマン分光スペクトルにおいて、Ｐ２Ｓ６４−構造のピークは、通常、３７０ｃｍ−１〜３９０ｃｍ−１の範囲内に現れる。そのため、ラマン分光スペクトルにおいて、例えばＰ２Ｓ６４−構造のピークのみが確認され、ＰＳ４３−構造等のピークが確認されない場合は、ほぼＬｉ４Ｐ２Ｓ６のみからなる硫化物固体電解質ガラスであると判断することができる。
【００２９】
さらに、Ｐ２Ｓ６４−構造の割合は、例えば１３Ｐ  ＭＡＳ  ＮＭＲにより確認することもできる。ＮＭＲスペクトルにおいて、Ｐ２Ｓ６４−構造のピークは、通常、δ＝１００ｐｐｍ〜１１０ｐｐｍの範囲内に現れる。Ｐ２Ｓ６４−構造のピーク面積と、他の構造のピーク面積とを比較することによって、Ｐ２Ｓ６４−構造の割合を決定することができる。
【００３０】
また、第一実施態様の硫化物固体電解質ガラスは、ガラス転移点を有することを一つの特徴とする。ガラス転移点の有無は、示差熱分析（ＤＴＡ）により確認することができる。第一実施態様の硫化物固体電解質ガラスのガラス転移温度は、ガラスの組成によっても異なるものであるが、例えば１８０℃〜４００℃の範囲内である。
【００３１】
第一実施態様の硫化物固体電解質ガラスの形状としては、例えば粒子状を挙げることができる。粒子状の硫化物固体電解質ガラスの平均粒径は、０．１μｍ〜５０μｍの範囲内であることが好ましい。また、第一実施態様の硫化物固体電解質ガラスは、Ｌｉイオン伝導性が高いことが好ましく、常温におけるＬｉイオン伝導度は、１×１０−４Ｓ／ｃｍ以上であることが好ましい。
【００３２】
第一実施態様の硫化物固体電解質ガラスは、Ｌｉイオン伝導性を必要とする任意の用途に用いることができる。中でも、第一実施態様の硫化物固体電解質ガラスは、リチウムイオン電池に用いられるものであることが好ましい。電池の高出力化に大きく寄与することができるからである。特に、第一実施態様の硫化物固体電解質ガラスは、リチウム固体電池に用いられるものであることが好ましい。なお、第一実施態様の硫化物固体電解質ガラスは、後述する第二実施態様の硫化物固体電解質ガラスの特徴を有するものであっても良い。
【００３３】
２．第二実施態様
次に、本発明の硫化物固体電解質ガラスの第二実施態様について説明する。第二実施態様の硫化物固体電解質ガラスは、Ｌｉ４Ｐ２Ｓ６から構成される硫化物固体電解質ガラスであって、ＣｕＫα線を用いたＸ線回折法による測定で、３２°≦２θ≦３３°の範囲に、半値幅が０．６４°以下のピークを有しないことを特徴とするものである。
【００３４】
第二実施態様によれば、Ｘ線回折法による測定で上記ピークを有しない程度に非晶質性が高いため、Ｌｉイオン伝導性が高い硫化物固体電解質ガラスとすることができる。なお、その他の効果については、第一実施態様と同様である。また、後述する比較例１は、非特許文献２に記載されたＬｉ４Ｐ２Ｓ６組成の非晶質体を再現したものであるが、得られた非晶質体は、３２°≦２θ≦３３°の範囲にＬｉ４Ｐ２Ｓ６結晶のピークが確認され、そのピークの半値幅は、０．６４°であった。これに対して、第二実施態様の硫化物固体電解質ガラスは、このようなピークを有しない程度に非晶質性が高いため、Ｌｉイオン伝導性が高い硫化物固体電解質ガラスとすることができる。
【００３５】
また、第二実施態様の硫化物固体電解質ガラスは、「Ｌｉ４Ｐ２Ｓ６から構成される」ことを一つの特徴とする。「Ｌｉ４Ｐ２Ｓ６から構成される」ことについては、上記第一実施態様に記載した内容と同様であるので、ここでの記載は省略する。さらに、第二実施態様の硫化物固体電解質ガラスの形状や用途等についても、上記第一実施態様に記載した内容と同様であるので、ここでの記載は省略する。
【００３６】
Ｂ．リチウム固体電池
次に、本発明のリチウム固体電池について説明する。本発明のリチウム固体電池は、正極活物質を含有する正極活物質層と、負極活物質を含有する負極活物質層と、上記正極活物質層および上記負極活物質層の間に形成された固体電解質層とを有するリチウム固体電池であって、上記正極活物質層、上記負極活物質層および上記固体電解質層の少なくとも一つが、上述した硫化物固体電解質ガラスを含有することを特徴とするものである。
【００３７】
本発明によれば、上述した硫化物固体電解質ガラスを用いることで、高出力なリチウム固体電池とすることができる。
【００３８】
図１は、本発明のリチウム固体電池の一例を示す概略断面図である。図１に示されるリチウム固体電池１０は、正極活物質を含有する正極活物質層１と、負極活物質を含有する負極活物質層２と、正極活物質層１および負極活物質層２の間に形成された固体電解質層３と、正極活物質層１の集電を行う正極集電体４と、負極活物質層２の集電を行う負極集電体５と、これらの部材を収納する電池ケース６とを有するものである。本発明においては、正極活物質層１、負極活物質層２および固体電解質層３の少なくとも一つが、上記「Ａ．硫化物固体電解質ガラス」に記載した硫化物固体電解質ガラスを含有することを大きな特徴とする。
以下、本発明のリチウム固体電池について、構成ごとに説明する。
【００３９】
１．固体電解質層
まず、本発明における固体電解質層について説明する。本発明における固体電解質層は、正極活物質層および負極活物質層の間に形成される層であり、固体電解質材料から構成される層である。固体電解質層に含まれる固体電解質材料は、Ｌｉイオン伝導性を有するものであれば特に限定されるものではない。
【００４０】
本発明においては、固体電解質層に含まれる固体電解質材料が、上記「Ａ．硫化物固体電解質ガラス」に記載した硫化物固体電解質ガラスであることが好ましい。高出力なリチウム固体電池とすることができるからである。固体電解質層における固体電解質材料の含有量は、所望の絶縁性が得られる割合であれば特に限定されるものではないが、例えば、１０体積％〜１００体積％の範囲内、中でも、５０体積％〜１００体積％の範囲内であることが好ましい。特に、本発明においては、固体電解質層が上記硫化物固体電解質ガラスのみから構成されていることが好ましい。より高出力なリチウム固体電池とすることができるからである。
【００４１】
また、固体電解質層は、結着材を含有していても良い。結着材を含有することにより、可撓性を有する固体電解質層を得ることができるからである。結着材としては、例えば、ＰＴＦＥ、ＰＶＤＦ等のフッ素含有結着材を挙げることができる。
【００４２】
固体電解質層の厚さは、例えば、０．１μｍ〜１０００μｍの範囲内、中でも、０．１μｍ〜３００μｍの範囲内であることが好ましい。また、固体電解質層の形成方法としては、例えば、固体電解質層を構成する材料を圧縮成形する方法等を挙げることができる。
【００４３】
２．正極活物質層
次に、本発明における正極活物質層について説明する。本発明における正極活物質層は、少なくとも正極活物質を含有する層であり、必要に応じて、固体電解質材料、導電化材および結着材の少なくとも一つをさらに含有していても良い。
【００４４】
本発明においては、正極活物質層に含まれる固体電解質材料が、上記「Ａ．硫化物固体電解質ガラス」に記載した硫化物固体電解質ガラスであることが好ましい。高出力なリチウム固体電池とすることができるからである。正極活物質層における固体電解質材料の含有量は、例えば、０．１体積％〜８０体積％の範囲内、中でも、１体積％〜６０体積％の範囲内、特に、１０体積％〜５０体積％の範囲内であることが好ましい。
【００４５】
正極活物質としては、特に限定されるものではないが、例えば、ＬｉＣｏＯ２、ＬｉＭｎＯ２、Ｌｉ２ＮｉＭｎ３Ｏ８、ＬｉＶＯ２、ＬｉＣｒＯ２、ＬｉＦｅＰＯ４、ＬｉＣｏＰＯ４、ＬｉＮｉＯ２、ＬｉＮｉ１／３Ｃｏ１／３Ｍｎ１／３Ｏ２等を挙げることができる。導電化材としては、例えば、アセチレンブラック、ケッチェンブラック、カーボンファイバー等を挙げることができる。結着材としては、例えば、ＰＴＦＥ、ＰＶＤＦ等のフッ素含有結着材を挙げることができる。また、正極活物質層における正極活物質の含有量は、例えば１０体積％〜９９体積％の範囲内であることが好ましく、２０体積％〜９９体積％の範囲内であることがより好ましい。
【００４６】
正極活物質層の厚さは、例えば、０．１μｍ〜１０００μｍの範囲内であることが好ましい。また、正極活物質層の形成方法としては、例えば、正極活物質層を構成する材料を圧縮成形する方法等を挙げることができる。
【００４７】
３．負極活物質層
次に、本発明における負極活物質層について説明する。本発明における負極活物質層は、少なくとも負極活物質を含有する層であり、必要に応じて、固体電解質材料、導電化材および結着材の少なくとも一つをさらに含有していても良い。
【００４８】
本発明においては、負極活物質層に含まれる固体電解質材料が、上記「Ａ．硫化物固体電解質ガラス」に記載した硫化物固体電解質ガラスであることが好ましい。高出力なリチウム固体電池とすることができるからである。負極活物質層における固体電解質材料の含有量は、例えば、０．１体積％〜８０体積％の範囲内、中でも、１体積％〜６０体積％の範囲内、特に、１０体積％〜５０体積％の範囲内であることが好ましい。
【００４９】
負極活物質としては、例えば、金属活物質およびカーボン活物質を挙げることができる。金属活物質としては、例えば、Ｉｎ、Ａｌ、ＳｉおよびＳｎ等を挙げることができる。一方、カーボン活物質としては、例えば、メソカーボンマイクロビーズ（ＭＣＭＢ）、高配向性グラファイト（ＨＯＰＧ）、ハードカーボン、ソフトカーボン等を挙げることができる。なお、負極活物質層に用いられる導電化材および結着材については、上述した正極活物質層における場合と同様である。また、負極活物質層における負極活物質の含有量は、例えば１０体積％〜９９体積％の範囲内であることが好ましく、２０体積％〜９９体積％の範囲内であることがより好ましい。
【００５０】
負極活物質層の厚さは、例えば、０．１μｍ〜１０００μｍの範囲内であることが好ましい。また、負極活物質層の形成方法としては、例えば、負極活物質層を構成する材料を圧縮成形する方法等を挙げることができる。
【００５１】
４．その他の構成
本発明のリチウム固体電池は、上述した正極活物質層、負極活物質層および固体電解質層を少なくとも有するものである。さらに通常は、正極活物質層の集電を行う正極集電体、および負極活物質層の集電を行う負極集電体を有する。正極集電体の材料としては、例えば、ＳＵＳ、アルミニウム、ニッケル、鉄、チタンおよびカーボン等を挙げることができ、中でも、ＳＵＳが好ましい。一方、負極集電体の材料としては、例えば、ＳＵＳ、銅、ニッケルおよびカーボン等を挙げることができ、中でも、ＳＵＳが好ましい。また、正極集電体および負極集電体の厚さや形状等については、リチウム固体電池の用途等に応じて適宜選択することが好ましい。また、本発明に用いられる電池ケースには、一般的なリチウム固体電池の電池ケースを用いることができる。電池ケースとしては、例えば、ＳＵＳ製電池ケース等を挙げることができる。また、本発明のリチウム固体電池は、発電要素を絶縁リングの内部に形成しても良い。
【００５２】
５．リチウム固体電池
本発明のリチウム固体電池は、一次電池であっても良く、二次電池であっても良いが、中でも、二次電池であることが好ましい。繰り返し充放電でき、例えば、車載用電池として有用だからである。本発明のリチウム固体電池の形状としては、例えば、コイン型、ラミネート型、円筒型および角型等を挙げることができる。
【００５３】
また、本発明のリチウム固体電池の製造方法は、上述したリチウム固体電池を得ることができる方法であれば特に限定されるものではなく、一般的なリチウム固体電池の製造方法と同様の方法を用いることができる。リチウム固体電池の製造方法の一例としては、正極活物質層を構成する材料、固体電解質層を構成する材料、および負極活物質層を構成する材料を順次プレスすることにより、発電要素を作製し、この発電要素を電池ケースの内部に収納し、電池ケースをかしめる方法等を挙げることができる。また、本発明においては、上記「Ａ．硫化物固体電解質ガラス」に記載した硫化物固体電解質ガラスを含有することを特徴とする、正極活物質層、負極活物質層および固体電解質層をそれぞれ提供することもできる。
【００５４】
Ｃ．硫化物固体電解質ガラスの製造方法
次に、本発明の硫化物固体電解質ガラスの製造方法について説明する。本発明の硫化物固体電解質ガラスの製造方法は、Ｌｉ４Ｐ２Ｓ６から構成される硫化物固体電解質ガラスの製造方法であって、Ｌｉ２Ｓ、Ｐ−Ｐ結合を有する材料、およびＳを有する材料を含有する原料組成物に、ガラス化処理を行うことにより、上記硫化物固体電解質ガラスを合成する合成工程を有することを特徴とするものである。
【００５５】
本発明によれば、Ｐ−Ｐ結合を有する材料を含有する原料組成物を用いることにより、非晶質性の高い硫化物固体電解質ガラスを得ることができる。その結果、Ｌｉイオン伝導性が高い硫化物固体電解質ガラスを得ることができる。また、Ｌｉ４Ｐ２Ｓ６のＰ２Ｓ６４−構造は、Ｓ３Ｐ−ＰＳ３というＰ−Ｐ結合を有する構造である。そのため、予めＰ−Ｐ結合を有する材料を出発原料として用いることで、Ｐ２Ｓ６４−構造が形成されやすくなり、非晶質性の高い硫化物固体電解質ガラスを得ることができる。
【００５６】
図２は、本発明の硫化物固体電解質ガラスの製造方法の一例を示すフローチャートである。まず、Ｌｉ２Ｓ、Ｐ（単体リン）、およびＳ（単体硫黄）を、Ｌｉ２Ｓ：Ｐ：Ｓ＝２５：２５：５０のモル比で含有する原料組成物を調製する。次に、原料組成物にメカニカルミリングを行い、硫化物固体電解質ガラスを得る。
【００５７】
本発明における合成工程は、Ｌｉ２Ｓ、Ｐ−Ｐ結合を有する材料、およびＳを有する材料を含有する原料組成物に、ガラス化処理を行うことにより、上記硫化物固体電解質ガラスを合成する工程である。
【００５８】
１．原料組成物
本発明における原料組成物は、Ｌｉ２Ｓ、Ｐ−Ｐ結合を有する材料、およびＳを有する材料を含有するものである。また、原料組成物は、Ｌｉ２Ｓ、Ｐ−Ｐ結合を有する材料、およびＳを有する材料のみを含有するものであっても良く、さらに他の材料を含有するものであっても良い。原料組成物に含まれるＬｉ２Ｓは、不純物が少ないことが好ましい。副反応を抑制することができるからである。Ｌｉ２Ｓの合成方法としては、例えば特開平７−３３０３１２号公報に記載された方法等を挙げることができる。さらに、Ｌｉ２Ｓは、ＷＯ２００５／０４００３９に記載された方法等を用いて精製されていることが好ましい。
【００５９】
Ｐ−Ｐ結合を有する材料としては、所望の硫化物固体電解質ガラスを得ることができるものであれば特に限定されるものではない。Ｐ−Ｐ結合を有する材料の一例としては、単体リン（Ｐ）を挙げることができる。単体リンとしては、例えば、白リン、黒リン（β金属リン）、紫リン（α金属リン）、赤リン、黄リン等を挙げることができ、中でも赤リンが好ましい。また、Ｐ−Ｐ結合を有する材料の他の例としては、Ｐ４Ｓ３、ＰＳ、Ｐ４Ｓ５、Ｐ４Ｓ６、Ｐ４Ｓ７、Ｐ４Ｓ８等を挙げることができる。
【００６０】
また、Ｓを有する材料としては、所望の硫化物固体電解質ガラスを得ることができるものであれば特に限定されるものではない。Ｓを有する材料の一例としては、単体硫黄（Ｓ）を挙げることができる。単体硫黄としては、例えば、Ｓ８（斜方晶および単斜晶が混在）、α硫黄（斜方硫黄）、β硫黄（単斜硫黄）、γ硫黄（単斜硫黄）、ゴム状硫黄（Ｓｎ）等を挙げることができ、Ｓ８であることが好ましい。
【００６１】
また、本発明においては、原料組成物における各材料の割合を、Ｌｉ４Ｐ２Ｓ６から構成される硫化物固体電解質ガラスが得られるように調整する。「Ｌｉ４Ｐ２Ｓ６から構成される硫化物固体電解質ガラス」については、上記「Ａ．硫化物固体電解質ガラス」に記載した内容と同様である。例えば、原料組成物が、Ｌｉ２Ｓ、Ｐ（単体リン）およびＳ（単体硫黄）を含有する場合、２５ｍｏｌ部のＬｉ２Ｓに対して、Ｐは１６．７ｍｏｌ部〜５０ｍｏｌ部の範囲内であることが好ましく、２０ｍｏｌ部〜３０ｍｏｌ部の範囲内であることがより好ましく、２２ｍｏｌ部〜２８ｍｏｌ部の範囲内であることがさらに好ましい。同様に、２５ｍｏｌ部のＬｉ２Ｓに対して、Ｓは３３．３ｍｏｌ部〜１００ｍｏｌ部の範囲内であることが好ましく、４０ｍｏｌ部〜７０ｍｏｌ部の範囲内であることがより好ましく、４５ｍｏｌ部〜５５ｍｏｌ部の範囲内であることがさらに好ましい。
【００６２】
２．ガラス化処理
次に、本発明におけるガラス化処理について説明する。本発明においては、上述した原料組成物にガラス化処理を行うことにより、硫化物固体電解質ガラスを合成する。本発明におけるガラス化処理は、所望の硫化物固体電解質ガラスを得ることができる処理であれば特に限定されるものではないが、例えば、メカニカルミリングおよび溶融急冷法を挙げることができ、中でもメカニカルミリングが好ましい。常温での処理が可能になり、製造工程の簡略化を図ることができるからである。
【００６３】
メカニカルミリングは、原料組成物を、機械的エネルギーを付与しながら混合する方法であれば特に限定されるものではないが、例えばボールミル、振動ミル、ターボミル、メカノフュージョン、ディスクミル等を挙げることができ、中でもボールミルが好ましく、特に遊星型ボールミルが好ましい。所望の硫化物固体電解質ガラスを効率良く得ることができるからである。
【００６４】
また、メカニカルミリングの各種条件は、所望の硫化物固体電解質ガラスを得ることができるように設定する。例えば、遊星型ボールミルを用いる場合、原料組成物および粉砕用ボールを加え、所定の回転数および時間で処理を行う。一般的に、回転数が大きいほど、硫化物固体電解質ガラスの生成速度は速くなり、処理時間が長いほど、原料組成物から硫化物固体電解質ガラスへの転化率は高くなる。遊星型ボールミルを行う際の台盤回転数としては、例えば１００ｒｐｍ〜８００ｒｐｍの範囲内、中でも２００ｒｐｍ〜６００ｒｐｍの範囲内であることが好ましい。また、遊星型ボールミルを行う際の処理時間は、例えば１時間〜１００時間の範囲内、中でも１時間〜５０時間の範囲内であることが好ましい。
【００６５】
また、本発明におけるメカニカルミリングは、乾式メカニカルミリングであっても良く、湿式メカニカルミリングであっても良いが、後者が好ましい。容器等の壁面に原料組成物が固着することを防止でき、より非晶質性の高い硫化物固体電解質ガラスを得ることができるからである。湿式メカニカルミリングに用いられる液体としては、上記原料組成物との反応で硫化水素を発生しない性質を有するものであれば特に限定されるものではない。一般的に、硫化水素は、液体の分子から解離したプロトンが、原料組成物や硫化物固体電解質ガラスと反応することによって発生する。そのため、上記液体は、硫化水素が発生しない程度の非プロトン性を有していることが好ましい。また、非プロトン性液体は、通常、極性の非プロトン性液体と、無極性の非プロトン性液体とに大別することができる。
【００６６】
極性の非プロトン性液体としては、特に限定されるものではないが、例えばアセトン等のケトン類；アセトニトリル等のニトリル類；Ｎ，Ｎ−ジメチルホルムアミド（ＤＭＦ）等のアミド類；ジメチルスルホキシド（ＤＭＳＯ）等のスルホキシド類等を挙げることができる。
【００６７】
無極性の非プロトン性液体の一例としては、常温（２５℃）で液体のアルカンを挙げることができる。上記アルカンは、鎖状アルカンであっても良く、環状アルカンであっても良い。上記鎖状アルカンの炭素数は、例えば５以上であることが好ましい。一方、上記鎖状アルカンの炭素数の上限は、常温で液体であれば特に限定されるものではない。上記鎖状アルカンの具体例としては、ペンタン、ヘキサン、ヘプタン、オクタン、ノナン、デカン、ウンデカン、ドデカン、パラフィン等を挙げることができる。なお、上記鎖状アルカンは、分岐を有するものであっても良い。一方、上記環状アルカンの具体例としては、シクロペンタン、シクロヘキサン、シクロヘプタン、シクロオクタン、シクロパラフィン等を挙げることができる。
【００６８】
また、無極性の非プロトン性液体の別の例としては、ベンゼン、トルエン、キシレン等の芳香族炭化水素類；ジエチルエーテル、ジメチルエーテル等の鎖状エーテル類；テトロヒドロフラン等の環状エーテル類；クロロホルム、塩化メチル、塩化メチレン等のハロゲン化アルキル類；酢酸エチル等のエステル類；フッ化ベンゼン、フッ化ヘプタン、２，３‐ジハイドロパーフルオロペンタン、１，１，２，２，３，３，４‐ヘプタフルオロシクロペンタン等のフッ素系化合物を挙げることができる。
【００６９】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００７０】
以下に実施例を示して本発明をさらに具体的に説明する。【００７１】
［実施例１］
出発原料として、硫化リチウム（Ｌｉ２Ｓ）、Ｐ−Ｐ結合を有する単体リン（Ｐ、赤リン）および単体硫黄（Ｓ，Ｓ８）を用いた。これらの粉末をＡｒ雰囲気下（露点−７０℃）のグローブボックス内で、２５Ｌｉ２Ｓ・２５Ｐ・５０Ｓのモル比となるように、Ｌｉ２Ｓを０．６５１６ｇ、Ｐを０．４３９１ｇ、Ｓを０．９０９３ｇ秤量した。次に、脱水ヘプタン（水分量３０ｐｐｍ以下）を４ｇ秤量した。これらの材料を、遊星型ボールミルの容器（４５ｃｃ、ＺｒＯ２製）に投入し、さらにＺｒＯ２ボール（φ５ｍｍ、５３ｇ）を投入し、容器を完全に密閉した（Ａｒ雰囲気）。この容器を遊星型ボールミル機（フリッチュ製Ｐ７）に取り付け、台盤回転数５００ｒｐｍで４０時間メカニカルミリングを行った。その後、得られた試料を１５０℃で真空乾燥させ、硫化物固体電解質材料（Ｌｉ４Ｐ２Ｓ６組成のガラス）を得た。【００７２】
［比較例１］
出発原料として、硫化リチウム（Ｌｉ２Ｓ）、五硫化二リン（Ｐ２Ｓ５）および三硫化二リン（Ｐ２Ｓ３）を用いた。これらの粉末をＡｒ雰囲気下（露点−７０℃）のグローブボックス内で、６７Ｌｉ２Ｓ・１７Ｐ２Ｓ５・１７Ｐ２Ｓ３のモル比となるように、Ｌｉ２Ｓを０．６５１６ｇ、Ｐ２Ｓ５を０．７８８０ｇ、Ｐ２Ｓ３を０．５６０６ｇ秤量した。次に、脱水ヘプタン（水分量３０ｐｐｍ以下）を４ｇ秤量した。これらの材料を用いたこと以外は、実施例１と同様にして、硫化物固体電解質材料（Ｌｉ４Ｐ２Ｓ６組成の非晶質体）を得た。【００７３】
［比較例２］
実施例１で得られた硫化物固体電解質材料を、Ａｒ雰囲気下、４５０℃、１０時間の条件で熱処理し、硫化物固体電解質材料（Ｌｉ４Ｐ２Ｓ６組成の結晶）を得た。【００７４】
［評価］
（Ｘ線回折測定）
実施例１、比較例１、２で得られた硫化物固体電解質材料に対して、ＣｕＫα線を用いたＸ線回折（ＸＲＤ）測定を行った。ＸＲＤ測定には、リガク製ＲＩＮＴ  ＵｌｔｉｍａIIIを使用した。その結果を図３に示す。図３に示されるように、Ｌｉ４Ｐ２Ｓ６組成の結晶である比較例２では、３２°≦２θ≦３３°の範囲にメインピークが観測された。このピークの半値幅は、０．２０°であった。また、比較例１でも、３２°≦２θ≦３３°の範囲にピークが観測され、若干の結晶性を有することが確認された。このピークの半値幅は、０．６４°であった。これに対して、実施例１では、３２°≦２θ≦３３°の範囲、およびその他の範囲にピークは観測されなかった。これは、実施例１では、Ｐ−Ｐ結合を有する単体リンを用いたため、比較例１に比べて、Ｐ−Ｐ結合を有するＰ２Ｓ６４−構造が形成されやすくなったためであると考えられる。【００７５】
（ラマン分光測定）
実施例１、比較例１、２で得られた硫化物固体電解質材料に対して、ラマン分光測定を行った。ラマン分光測定には、東京インスツルメンツ製Nanofinder SOLAR T IIを使用した。その結果を図４に示す。図４に示されるように、実施例１、比較例１、２で得られた硫化物固体電解質材料は、いずれも、３７０ｃｍ−１〜３９０ｃｍ−１の範囲にＰ２Ｓ６４−構造のピークを有していた。また、ＰＳ４３−構造等の他の構造のピークはいずれも観測されなかった。これらのことから、実施例１、比較例１、２で得られた硫化物固体電解質材料は、いずれも、ほぼＬｉ４Ｐ２Ｓ６のみからなる硫化物固体電解質材料であることが確認された。【００７６】
（示差熱分析）
実施例１で得られた硫化物固体電解質材料に対して、示差熱分析（ＤＴＡ）を行った。ＤＴＡには、メトラー製ＴＧＡ／ＳＤＴＡ８５１ｅを使用した。その結果を図５に示す。なお、図５（ｂ）は、図５（ａ）における一部の温度範囲を拡大した拡大図である。図５（ａ）、（ｂ）に示されるように、実施例１では、３３５℃にガラス転移が確認され、３４０℃に結晶化ピークが確認された。実施例１で得られた硫化物固体電解質材料は、図３に示すように非晶質体であり、かつ、図５に示すようにガラス転移点を有することから、厳密な意味でのガラスであることが確認された。また、比較例１で得られた硫化物固体電解質材料に対して、同様に示差熱分析を行ったところ、図６（ａ）、（ｂ）に示すように、ガラス転移点は確認されなかった。このことから、比較例１で得られた硫化物固体電解質材料は、非晶質体であっても、厳密な意味でのガラスではないことが確認された。【００７７】
（Ｌｉイオン伝導度測定）
実施例１、比較例１、２で得られた硫化物固体電解質材料に対して、交流インピーダンス法によるＬｉイオン伝導度（常温）の測定を行った。Ｌｉイオン伝導度の測定は以下のように行った。支持筒（マコール製）に添加した試料１００ｍｇを、ＳＫＤ製の電極で挟んだ。その後、４．３ｔｏｎ／ｃｍ２の圧力で試料を圧粉し、６Ｎｃｍで試料を拘束しながらインピーダンス測定を行った。測定にはソーラトロン１２６０を用い、測定条件は、印加電圧５ｍＶ、測定周波数域０．０１ＭＨｚ〜１ＭＨｚとした。その結果を図７に示す。図７に示されるように、実施例１は、比較例１よりもＬｉイオン伝導度が高かった。なお、Ｌｉイオン伝導度は、実施例１では、２．１×１０−４Ｓ／ｃｍであり、比較例１では、９．０×１０−５Ｓ／ｃｍであり、比較例２では、４．８×１０−９Ｓ／ｃｍであった。【００７８】
また、実施例１において、Ｌｉイオン伝導度が比較例１よりも高かった理由は、以下の通りであると考えられる。すなわち、図３に示したように、比較例１の硫化物固体電解質材料は、３２°≦２θ≦３３°の範囲にピークが観測され、少量のＬｉ４Ｐ２Ｓ６結晶を含有する。このＬｉ４Ｐ２Ｓ６結晶は、図７の比較例２に示されるように、非常にＬｉイオン伝導度が低い。これに対して、実施例１の硫化物固体電解質材料は、Ｌｉイオン伝導度の低いＬｉ４Ｐ２Ｓ６結晶を含有しないため、比較例１よりもＬｉイオン伝導度が高くなったと考えられる。【００７９】
（耐水性評価）
実施例１、比較例２で得られた硫化物固体電解質材料に対して、耐水性の評価を行った。耐水性の評価は、試料を純水に浸水させ、浸水前後のラマン分光スペクトルの変化を観察することによって行った。その結果を図８に示す。図８に示されるように、実施例１、比較例２で得られた硫化物固体電解質材料は、浸水前後において、ピークの位置が変化しなかった。このことから、Ｐ２Ｓ６４−構造は、水に接しても構造が変化しない極めて安定な構造であることが示唆された。耐水性の観点からは、実施例１および比較例２は大きな違いはないが、図７に示したように、実施例１は、比較例２に比べて、Ｌｉイオン伝導度が約１０５倍も高い利点を有している。なお、図示しないが、Ｌｉ３ＰＳ４組成の非晶質体である硫化物固体電解質材料（７５Ｌｉ２Ｓ・２５Ｐ２Ｓ５）は、浸水前後において、ラマン分光スペクトルのピーク位置が大きく変化し、ＰＳ４３−構造は、水に対する安定性が低いことが示唆された。ＰＳ４３−構造は、水との反応によりＰＯ４３−構造に変化したものと考えられる。
【符号の説明】
【００８０】
１  …  正極活物質層
２  …  負極活物質層
３  …  固体電解質層
４  …  正極集電体
５  …  負極集電体
６  …  電池ケース
１０  …  リチウム固体電池
【図１】
0005621849.tif 000002
【図２】
0005621849.tif 000003
【図３】
0005621849.tif 000004
【図４】
0005621849.tif 000005
【図５】
0005621849.tif 000006
【図６】
0005621849.tif 000007
【図７】
0005621849.tif 000008
【図８】
0005621849.tif 000009